(57)【要約】【課題】層間接続部において安定した接続抵抗値と高い接続信頼性を有し、層間接続部上への均一な絶縁層の印刷形成や部品実装が可能な多層基板の製造方法、部品実装基板の製造方法、多層基板、および、部品実装基板を提供する。【解決手段】多層基板１００の製造方法は、絶縁基板４の表面および裏面に表面回路パターン２および裏面回路パターン３が形成され、絶縁基板４の表面および裏面のうちの少なくとも一方の回路パターンの一部が絶縁基板４の貫通穴１の内壁に沿って延出するようにパンチング加工により貫通穴１を形成する工程と、貫通穴１の内部および周囲に、絶縁基板４の表面および裏面の両面から、印刷により導電性ペーストを充填して層間接続部６を形成する工程と、を含む。【選択図】図１Ｂ
2019057694.tif 000002
【特許請求の範囲】
【請求項１】
絶縁基板の表面および裏面に回路パターンが形成され、前記絶縁基板の表面および裏面のうちの少なくとも一方の前記回路パターンの一部が前記絶縁基板の貫通穴の内壁に沿って延出するようにパンチング加工により前記貫通穴を形成する工程と、
前記貫通穴の内部および周囲に、前記絶縁基板の表面および裏面の両面から、印刷により導電性ペーストを充填して層間接続部を形成する工程と、を含む多層基板の製造方法。
【請求項２】
前記層間接続部を形成する工程の後、前記絶縁基板の表面および裏面における前記層間接続部の部位を平坦に研磨する工程を行う請求項１に記載の多層基板の製造方法。
【請求項３】
前記導電性ペーストは、体積抵抗率が２×１０‐５〜１．５×１０‐４Ω・ｃｍ、バインダ樹脂含有量が３〜１０質量％である請求項１に記載の多層基板の製造方法。
【請求項４】
前記絶縁基板の表面および裏面のうち、先に印刷する面の印刷が往復印刷であり、後に印刷する面の印刷が片道印刷である請求項１または請求項２に記載の多層基板の製造方法。
【請求項５】
前記絶縁基板は、厚さが５０〜１０００μｍガラスエポキシ、または、厚さが１２〜５０μｍのポリイミドであり、前記絶縁基板の表面および裏面に形成された前記回路パターンの厚みが１２〜７０μｍである請求項１から請求項４のいずれか一項に記載の多層基板の製造方法。
【請求項６】
請求項１から請求項５のいずれか一項に記載の多層基板の製造方法で製造された多層基板の表面および裏面にレジストを形成する工程と、
前記レジストを形成した多層基板に部品を実装する工程と、を含む部品実装基板の製造方法。
【請求項７】
絶縁基板の表面および裏面に設けられた回路パターンと、前記絶縁基板および前記回路パターンを貫通する貫通穴に導電性ペーストが充填されて形成された層間接続部と、前記絶縁基板の表面および裏面のうちの少なくとも一方の前記回路パターンの一部が前記絶縁基板の前記貫通穴の内壁に沿って延出した延出部と、を備え、
前記絶縁基板の表面および裏面における前記層間接続部の部位が平坦である多層基板。
【請求項８】
前記導電性ペーストは、体積抵抗率が２×１０‐５〜１．５×１０‐４Ω・ｃｍ、バインダ樹脂含有量が３〜１０質量％である請求項７に記載の多層基板。
【請求項９】
前記絶縁基板は、厚さが５０〜１０００μｍガラスエポキシ、または、厚さが１２〜５０μｍのポリイミドであり、前記絶縁基板の表面および裏面に形成された前記回路パターンの厚みが１２〜７０μｍである請求項７または請求項８に記載の多層基板。
【請求項１０】
請求項７から請求項９のいずれか一項に記載の多層基板に、実装部品が実装された部品実装基板。
【発明の詳細な説明】
【技術分野】
【０００１】
本開示は、多層基板の製造方法、部品実装基板の製造方法、多層基板、および、部品実装基板に関する。
【背景技術】
【０００２】
多層基板の層間接続部は、部品実装工程での熱処理や半田付け作業時の熱衝撃に耐える接続信頼性が必要である。例えば、特許文献１、特許文献２では、パンチング加工により貫通穴の形状を工夫し、貫通穴に導電性ペーストを充填することで、従来よりも接続信頼性の高い層間接続部を有した回路基板および回路基板の製造方法を開示している。
【先行技術文献】
【特許文献】
【０００３】
【特許文献１】特開平７−３０２９６２号公報
【特許文献２】特開平１０−５１０９５号公報
【発明の概要】
【発明が解決しようとする課題】
【０００４】
しかしながら上記特許文献の技術では、層間接続部の表面および裏面に平坦性がなく、層間接続部上に部品を実装することが難しい。また、例えば、印刷可能な絶縁樹脂をスクリーン印刷法などで形成する場合、層間接続部の表面および裏面に平坦性がないため、層間接続部の表面および裏面で絶縁層に歪みや段差などが生じる。そのため、絶縁層にボイド、ピンホールなどが生じ、均一な絶縁層の形成ができず、層間接続部近傍の電気絶縁性が低下する懸念がある。また、多層基板の層間接続部は、接続信頼性の他、安定した接続抵抗値が要求される。
【０００５】
本開示に係る実施形態は、層間接続部において安定した接続抵抗値と高い接続信頼性を有し、層間接続部上への均一な絶縁層の印刷形成や部品実装が可能な多層基板の製造方法、部品実装基板の製造方法、多層基板、および、部品実装基板を提供することを課題とする。
【課題を解決するための手段】
【０００６】
本開示の実施形態に係る多層基板の製造方法は、絶縁基板の表面および裏面に回路パターンが形成され、前記絶縁基板の表面および裏面のうちの少なくとも一方の前記回路パターンの一部が前記絶縁基板の貫通穴の内壁に沿って延出するようにパンチング加工により前記貫通穴を形成する工程と、前記貫通穴の内部および周囲に、前記絶縁基板の表面および裏面の両面から、印刷により導電性ペーストを充填して層間接続部を形成する工程と、を含む。
【０００７】
本開示の実施形態に係る部品実装基板の製造方法は、前記記載の多層基板の製造方法で製造された多層基板の表面および裏面にレジストを形成する工程と、前記レジストを形成した多層基板に部品を実装する工程と、を含む。
【０００８】
本開示の実施形態に係る多層基板は、絶縁基板の表面および裏面に設けられた回路パターンと、前記絶縁基板および前記回路パターンを貫通する貫通穴に導電性ペーストが充填されて形成された層間接続部と、前記絶縁基板の表面および裏面のうちの少なくとも一方の前記回路パターンの一部が前記絶縁基板の前記貫通穴の内壁に沿って延出した延出部と、を備え、前記絶縁基板の表面および裏面における前記層間接続部の部位が平坦である。
【０００９】
本開示の実施形態に係る部品実装基板は、前記記載の多層基板に、実装部品が実装されたものである。
【発明の効果】
【００１０】
本開示に係る実施形態の多層基板の製造方法によれば、層間接続部において安定した接続抵抗値と高い接続信頼性を有し、層間接続部上への絶縁層の印刷形成や部品実装が可能な多層基板を製造することができる。
本開示に係る実施形態の部品実装基板の製造方法によれば、層間接続部において安定した接続抵抗値と高い接続信頼性を有し、また絶縁層の絶縁性が高い部品実装基板を製造することができる。
本開示に係る実施形態の多層基板によれば、層間接続部において安定した接続抵抗値と高い接続信頼性を有し、層間接続部上への絶縁層の印刷形成や部品実装が可能となる。
本開示に係る実施形態の部品実装基板によれば、層間接続部において安定した接続抵抗値と高い接続信頼性を有し、また絶縁層の絶縁性が高い。
【図面の簡単な説明】
【００１１】
【図１Ａ】実施形態に係る多層基板の構成を模式的に示す平面図である。
【図１Ｂ】実施形態に係る多層基板の構成を模式的に示す断面図であり、図１ＡのＩＢ−ＩＢ線に相当する断面を示す。
【図２Ａ】実施形態に係る多層基板の製造方法における、回路パターンを形成する前の状態を示す断面図である。
【図２Ｂ】実施形態に係る多層基板の製造方法における、回路パターンを形成する工程を示す断面図である。
【図２Ｃ】実施形態に係る多層基板の製造方法における、貫通穴を形成する工程を示す断面図である。
【図３Ａ】実施形態に係る多層基板の製造方法における、層間接続部を形成する工程を示す断面図であり、絶縁基板の裏面から導電性ペーストを充填する工程を示す断面図である。
【図３Ｂ】実施形態に係る多層基板の製造方法における、層間接続部を形成する工程を示す断面図であり、絶縁基板の表面から導電性ペーストを充填する工程を示す断面図である。
【図３Ｃ】実施形態に係る多層基板の製造方法における、層間接続部の部位を研磨する工程を示す断面図である。
【図４】実施形態に係る部品実装基板の構成を模式的に示す断面図である。
【図５Ａ】実施形態に係る部品実装基板の製造方法における、レジストを形成する前の多層基板を示す断面図である。
【図５Ｂ】実施形態に係る部品実装基板の製造方法における、レジストを形成する工程を示す断面図であり、多層基板の表面にレジストを形成する工程を示す断面図である。
【図５Ｃ】実施形態に係る部品実装基板の製造方法における、レジストを形成する工程を示す断面図であり、多層基板の裏面にレジストを形成する工程を示す断面図である。
【図６Ａ】実施形態に係る部品実装基板の製造方法における、部品を実装する工程を示す断面図であり、接着層を形成する工程を示す断面図である。
【図６Ｂ】実施形態に係る部品実装基板の製造方法における、部品を実装する工程を示す断面図であり、部品を実装した後の状態を示す断面図である。
【図７Ａ】実施例で用いた、導電性ペーストを充填する前の層間接続部評価用基板を示す画像である。
【図７Ｂ】図７Ａの一部を拡大して示す画像である。
【図７Ｃ】実施例で用いた、導電性ペーストを充填した後の層間接続部評価用基板における層間接続部の接続状態を模式的に示す斜視図である。
【発明を実施するための形態】
【００１２】
＜実施形態＞
実施形態を、以下に図面を参照しながら説明する。ただし、以下に示す形態は、本実施形態の技術思想を具現化するための多層基板の製造方法、部品実装基板の製造方法、多層基板、および、部品実装基板を例示するものであって、以下に限定するものではない。また、実施の形態に記載されている構成部品の寸法、材質、形状、その相対的配置などは、特定的な記載がない限り、本発明の範囲をそれのみに限定する趣旨ではなく、単なる例示に過ぎない。なお、各図面が示す部材の大きさや位置関係などは、説明を明確にするために誇張していることがある。
【００１３】
［多層基板］
まず、本実施形態に係る多層基板について説明する。
図１Ａは、実施形態に係る多層基板の構成を模式的に示す平面図である。図１Ｂは、実施形態に係る多層基板の構成を模式的に示す断面図であり、図１ＡのＩＢ−ＩＢ線に相当する断面を示す。
【００１４】
多層基板１００は、絶縁基板４と、絶縁基板４の表面に設けられた表面回路パターン２と、絶縁基板４の裏面に設けられた裏面回路パターン３と、貫通穴１に導電性ペーストが充填されて形成された層間接続部６と、表面回路パターン２の一部が絶縁基板４の貫通穴１の内壁に沿って延出した延出部２０と、を備える。
【００１５】
絶縁基板４としては、１枚もしくは複数枚のガラスクロスにエポキシ樹脂などの熱硬化性絶縁樹脂を含侵させ、この熱硬化性絶縁樹脂を硬化させたガラスエポキシや、フィルム状のポリイミド、液晶ポリマーなどが挙げられる。なお、絶縁基板４は、一般的に両面に銅箔が張り付いた両面銅張積層板として製造されている。
絶縁基板４がガラスエポキシである場合、厚さは５０〜１０００μｍとすることができる。また、絶縁基板４がポリイミドである場合、厚さは１２〜５０μｍとすることができる。絶縁基板４としては、このように、ある程度の厚みのある板から薄板まで用いることができる。
【００１６】
表面回路パターン２は、絶縁基板４の表面上に形成されている。裏面回路パターン３は、絶縁基板４の裏面上に形成されている。表面回路パターン２および裏面回路パターン３は、所望の形状に配線して形成されている。表面回路パターン２および裏面回路パターン３は、銅などの金属性の材料からなる。
【００１７】
表面回路パターン２および裏面回路パターン３の厚みは、１２〜７０μｍとすることが好ましい。表面回路パターン２および裏面回路パターン３の厚みが１２μｍ以上であれば、表面回路パターン２および裏面回路パターン３を形成しやすい。一方、厚みが７０μｍ以下であれば、多層基板１００を薄くすることができる。
【００１８】
貫通穴１は、表面回路パターン２、絶縁基板４、および、裏面回路パターン３を貫通するように形成されている。貫通穴１の直径は、例えば、０．２〜０．３ｍｍである。
【００１９】
層間接続部６は、表面回路パターン２と裏面回路パターン３とを電気的に接続する部位である。層間接続部６は、貫通穴１に導電性ペーストを充填することで形成される。また、層間接続部６は、導電性ペーストを貫通穴１の内部および周囲に充填するとともに表面回路パターン２および裏面回路パターン３と十分接触させた状態で硬化させて形成されている。ここで貫通穴１の周囲とは貫通穴１の近傍であり、例えば貫通穴１から１ｍｍ以内、好ましくは０．３ｍｍ以内、より好ましくは０．１ｍｍ以内を指す。
層間接続部６は、貫通穴１に導電性ペーストを充填して形成されることで、部品などを実装する工程での熱衝撃に対する接続信頼性が向上する。
【００２０】
層間接続部６は、絶縁基板４の表面および裏面において、凸状に形成されている。また、層間接続部６は、表面回路パターン２および裏面回路パターン３の一部を被覆している。本実施形態では、層間接続部６は、この表面回路パターン２および裏面回路パターン３を被覆した部位も含むものとする。
すなわち、層間接続部６は、貫通穴１内に充填された穴内充填部５ａ、６ａと、穴内充填部５ａ、６ａの両端に形成され、貫通穴１の周辺まで広がる穴外平板部５ｂ、６ｂとを有している。ここで貫通穴１は、穴内充填部５ａのみ、または穴内充填部６ａのみが充填されている場合を含む。
【００２１】
導電性ペーストとしては、例えば、フレーク状、鱗片状または樹皮状の銀粉や銅粉などのフィラーと、熱硬化性のバインダ樹脂と、を混合したものを用いることができる。
また、導電性ペーストとしては、できるだけ体積抵抗率が小さく、バインダ樹脂や溶剤成分の含有量が少ないものを用いることが好ましい。
導電性ペーストは、例えば、体積抵抗率が２×１０‐５〜１．５×１０‐４Ω・ｃｍ、バインダ樹脂含有量が３〜１０質量％のものを用いることが好ましい。このような導電性ペーストであれば、層間接続部６の抵抗値がより小さくなり、かつ抵抗値のバラツキもより小さくなる。体積抵抗率は、より好ましくは７．５×１０‐５Ω・ｃｍ程度であり、バインダ樹脂含有量は、より好ましくは６〜７質量％である。また、導電性ペーストは、例えば、溶剤含有量が０〜１質量％のものを用いることが好ましい。
【００２２】
また、導電性ペーストは、硬化時の熱収縮が小さいものが好ましい。具体的には、硬化時の質量減少率が１％以下であることが好ましい。このような導電性ペーストであれば、後述する層間接続部６の表面となる穴外平板部６ｂおよび裏面となる穴外平板部５ｂにおける平面度をより制御しやすくなる。ここでは、先に絶縁基板４の裏面側から導電性ペーストを充填するため、穴内充填部５ａに充填された導電性ペーストが収縮したとしても、絶縁基板４の表面側から導電性ペーストを再度充填するため、絶縁基板４の表面における穴外平板部６ｂの凹みを小さくすることができ、穴外平板部６ｂを平坦にすることができる。
【００２３】
多層基板１００は、表面回路パターン２の一部が絶縁基板４の貫通穴１の内壁に沿って延出した延出部２０を有する。すなわち、多層基板１００は、貫通穴１を形成する際に表面回路パターン２の一部を押し延ばすことで延出部２０が形成される。この延出部２０は、表面回路パターン２の貫通穴１側の端部が絶縁基板４の内層に向かって延出し、貫通穴１の内部において、絶縁基板４に密着するように形成されている。
本実施形態は、多層基板１００が延出部２０を有することで、導電性ペーストにより形成された穴内充填部５ａ、６ａと表面回路パターン２との接触面積が通常の貫通穴よりも広くなる。そのため、層間接続部６の抵抗値が低くなり、かつ抵抗値が安定化する。
【００２４】
延出部２０の長さ、すなわち、貫通穴１の内壁に位置する表面回路パターン２の一部の延出した長さ（縦方向の長さ）は、５〜３５μｍが好ましい。延出部２０の長さが５μｍ以上であれば、穴内充填部５ａ、６ａと表面回路パターン２との接触面積がより広くなる。そのため、多層基板１００は、層間接続部６の抵抗値がより低くしやすく、かつ抵抗値がより安定化しやすくなる。一方、延出部２０の長さが３５μｍ以下であれば、延出部２０をより形成しやすくなる。
【００２５】
絶縁基板４の表面および裏面における層間接続部６の部位は、平坦に形成されている。すなわち、層間接続部６の表面および裏面における凸状の部位（穴外平板部５ｂ、６ｂ）の上面が平坦に形成されている。
ここで、平坦とは、穴外平板部６ｂの最薄部と最厚部の厚み差が２０μｍ以下であるものとし、好ましくは１０μｍ以下、より好ましくは５μｍ以下であるものとする。
【００２６】
層間接続部６の平坦な部位の厚み、すなわち、絶縁基板４の表面となる穴外平板部６ｂおよび裏面となる穴外平板部５ｂの厚みは、１０〜３０μｍであることが好ましい。穴外平板部５ｂ、６ｂの厚みが１０μｍ以上であれば、層間接続部６を形成しやすくなる。一方、穴外平板部５ｂ、６ｂの厚みが３０μｍ以下であれば、多層基板１００の厚みを薄くすることができる。なお、絶縁基板４の表面における穴外平板部６ｂの厚みとは、表面回路パターン２の上面から、絶縁基板４の表面における穴外平板部６ｂの上面までの厚みである。また、絶縁基板４の裏面における穴外平板部５ｂの厚みとは、裏面回路パターン３の上面から、絶縁基板４の裏面における穴外平板部５ｂの上面までの厚みである。
穴外平板部５ｂ、６ｂの厚みは、貫通穴１に充填する際の導電性ペーストの量により制御することができる。また、穴外平板部５ｂ、６ｂを研磨することで制御することができる。
【００２７】
以上説明した通り、本実施形態では、多層基板１００は、層間接続部６の表面となる穴外平板部６ｂおよび裏面となる穴外平板部５ｂが平坦に形成されている。
多層基板１００の層間接続部６は、部品を実装する工程での熱処理や半田付け作業時の熱衝撃に耐える接続信頼性が必要である。従来の多層基板では、めっきによるスルーホール接続が多く用いられている。しかしながら、このような多層基板では、基板厚方向への基板の熱膨張率とめっきの熱膨張率との差により生じる応力で、スルーホールのコーナー部にクラックが生じ接続信頼性を低下させる。そのため、例えば、背景技術で説明した特許文献１、特許文献２に記載のように、めっきによるスルーホール接続に対して、貫通穴に導電性ペーストを充填する接続方法も提案されている。
【００２８】
上記特許文献１、特許文献２では、貫通穴に埋め込まれた導電性ペーストにより接続部を形成しているが、貫通穴への導電性ペーストの充填が不十分であり、また、導電性ペーストを硬化する際に、バインダ樹脂の熱収縮が生じてしまう。そのため、層間接続部の表面および裏面に平坦性がなく、層間接続部上に部品を実装することが困難である。そのため従来は、層間接続部と部品実装部を分けて配置していたのが実情である。しかしながら、これにより基板面積の増加が生じてしまう問題点がある。
【００２９】
また上記特許文献１、特許文献２のような層間接続部では、層間接続部上に設けられる絶縁層にも制約が生じてしまう。具体的には、例えば、印刷可能な絶縁樹脂をスクリーン印刷法などで形成する場合、層間接続部の表面および裏面に平坦性がないため、層間接続部の凹部分でボイド、ピンホールなどが生じる。そのため、均一な絶縁層形成ができず、接続部近傍の電気絶縁性が低下する懸念がある。そのため、多層基板の表面および裏面の凹凸に追従できる厚みの接着剤を有するカバーレイフィルムなどを貼り付けていたのが実情である。しかしながら、接着剤を有するカバーレイフィルムなどの貼り付けでは、接着材の厚み相当分、基板の総厚みが厚くなる問題点がある。
【００３０】
また、特にＬＥＤ実装用の基板においては、基板表面の絶縁層は、白色であることや、反射率、耐光性などを考慮する必要がある。しかしながら、一般的な接着剤層を有するポリイミド樹脂からなるカバーレイフィルムでは、ＬＥＤの連続点灯試験においてポリイミド樹脂が光劣化してしまう不具合がある。そのため、顧客の要求特性を満足することができないのが実情である。
【００３１】
ここで、顧客からの回路基板への要求事項は年々多くなってきており、特に多くの電子機器類が、小型、薄型化、および軽量化するために、部品を含めた基板面積の小型化と高密度化、絶縁層の薄型化といった要求が高まっている。しかしながら、従来の接続構造をもつ多層基板では、これらの要求に応えることができなくなっている。
【００３２】
本実施形態では、多層基板１００は、層間接続部６の表面となる穴外平板部６ｂおよび裏面となる穴外平板部５ｂが平坦であることから、層間接続部６上へのレジスト形成が容易で絶縁性が高く、また、層間接続部６上への部品実装が容易である。
【００３３】
［多層基板の製造方法］
次に、本実施形態に係る多層基板の製造方法の一例について説明する。
図２Ａは、実施形態に係る多層基板の製造方法における、回路パターンを形成する前の状態を示す断面図である。図２Ｂは、実施形態に係る多層基板の製造方法における、回路パターンを形成する工程を示す断面図である。図２Ｃは、実施形態に係る多層基板の製造方法における、貫通穴を形成する工程を示す断面図である。図３Ａは、実施形態に係る多層基板の製造方法における、層間接続部を形成する工程を示す断面図であり、絶縁基板の裏面から導電性ペーストを充填する工程を示す断面図である。図３Ｂは、実施形態に係る多層基板の製造方法における、層間接続部を形成する工程を示す断面図であり、絶縁基板の表面から導電性ペーストを充填する工程を示す断面図である。図３Ｃは、実施形態に係る多層基板の製造方法における、層間接続部の部位を研磨する工程を示す断面図である。
なお、各工程においてスキージやマスクに同一番号を付しているが、物理的同一物を用いている訳ではなく、機能や性状などが共通するだけであり、異なる大きさ、材質などを使用することができる。
【００３４】
本実施形態の多層基板の製造方法は、回路パターンを形成する工程と、貫通穴を形成する工程と、層間接続部を形成する工程と、層間接続部の部位を研磨する工程と、を含み、この順に行う。なお、各部材の材質や配置などについては、前記した多層基板１００の説明で述べた通りであるので、ここでは適宜、説明を省略する。
【００３５】
（回路パターンを形成する工程）
回路パターンを形成する工程は、絶縁基板４の表面および裏面に表面回路パターン２および裏面回路パターン３を形成する工程である。
【００３６】
この工程では、例えば、まず、シート状の１枚もしくは複数枚のガラスクロスにエポキシ樹脂を含浸させ、その表面に表面銅箔２ａ、裏面に裏面銅箔３ａを接合してエポキシ樹脂を硬化させて形成した市販の両面銅張積層板を用意する。次に、表面銅箔２ａおよび裏面銅箔３ａにエッチングを施して表面回路パターン２および裏面回路パターン３を形成する。
なお、市販の両面銅張積層板を用いずに、絶縁基板４の表面に表面銅箔２ａおよび裏面に裏面銅箔３ａを接合してもよい。また、あらかじめ、表面回路パターン２および裏面回路パターン３が形成された両面銅張積層板を購入してもよい。
【００３７】
（貫通穴を形成する工程）
貫通穴を形成する工程は、絶縁基板４の表面回路パターン２の一部が絶縁基板４の貫通穴１の内壁に沿って延出するようにパンチング加工により貫通穴１を形成する工程である。
【００３８】
この工程では、絶縁基板４における表面回路パターン２および裏面回路パターン３が存在する部分において、絶縁基板４の表面側からパンチングピン（パンチ）１４を差し込んでパンチング加工して、例えば、貫通穴径φ０．２〜０．３ｍｍの貫通穴１を形成する。ここで、貫通穴１を形成する際には、表面回路パターン２の一部が絶縁基板４の貫通穴１の内壁に沿って延出している構造となる。すなわち、表面回路パターン２の端部が絶縁基板４の内層に向かって強制的に押し込まれることで延びて、貫通穴１の内部に延出部２０が形成される。
パンチング加工においては、延出部２０の長さが絶縁基板４の厚みに対して０．０５〜０．５倍、好ましくは０．１〜０．４倍となるように調整することが好ましい。またパンチング加工においては、延出部２０の長さが５〜３５μｍとなるように調整することが好ましい。
【００３９】
延出部２０の長さ調整は、主に、パンチングピンを構成する、パンチの径、ダイ（パンチ受け側）の径を調整することにより行う。表面回路パターン２および裏面回路パターン３の厚み、材質にもよるが、例えばパンチ径φ０．２〜０．３ｍｍに対しては、ダイの径φ０．２１〜０．３２ｍｍ程度に設定することが好ましく、パンチとダイの間に０．００５〜０．０１ｍｍ程度のギャップを設定する。
【００４０】
（層間接続部を形成する工程）
層間接続部を形成する工程は、貫通穴１の内部および周囲に、絶縁基板４の表面および裏面の両面から、印刷により導電性ペースト６ｃを充填して層間接続部６を形成する工程である。ここでは絶縁基板４の裏面、表面の順に導電性ペースト６ｃを充填するが、絶縁基板４の表面、裏面の順に導電性ペースト６ｃを充填してもよい。
【００４１】
この工程では、まず、導電性ペースト６ｃを、マスク１１を介して、絶縁基板４の裏面からスクリーン印刷法で貫通穴１に充填する。スクリーン印刷の条件は、例えば、クリアランス０〜２ｍｍとし、２０〜３００μｍ厚、開口穴径φ０．２〜０．５ｍｍのメタルマスク１１、または、１５０〜４００メッシュ、乳剤厚１０〜２０μｍのスクリーンマスク１１と、硬度７０〜８０のウレタンゴムのスキージ４０とを用い、スキージ実効角度１５〜３０度、印圧０．２〜０．４ＭＰa、スキージ速度１０〜５０ｍｍ／ｓｅｃ、スキージ往復印刷とすることができる。絶縁基板４の表面および裏面のうち、先に印刷する面の印刷を往復印刷とすることで、貫通穴１に導電性ペースト６ｃをより充填しやすくなる。なお、絶縁基板４の厚みが薄い場合や貫通穴１が大きい場合は、スキージ片道印刷でも導電性ペースト６ｃが貫通穴１に充填されるので、スキージ片道印刷としても構わない。
【００４２】
その後、導電性ペースト６ｃを、例えば８０〜１２０℃の一定温度で１５〜３０分加熱させ仮硬化させる。この導電性ペースト６ｃの仮硬化は、導電性ペースト６ｃの表面が乾燥する程度の状態であることが好ましく、仮硬化後の導電性ペースト６ｃは絶縁体の状態であることが好ましい。
【００４３】
仮硬化後の導電性ペースト６ｃが絶縁体の状態であることが好ましい理由を以下に説明する。
次工程の表面からスクリーン印刷で、裏面から印刷形成した導電性ペースト６ｃと表面から形成した導電性ペースト６ｃが接続する。その際、裏面から印刷形成した導電性ペースト６ｃの硬化が進み過ぎ「導電体」の状態になっていると、裏面から印刷形成した導電性ペースト６ｃと表面から形成した導電性ペースト６ｃとの接続界面の導通状態が悪くなる場合がある。導通状態が悪くなると、接続抵抗値が高くなる、熱衝撃に対する接続信頼性が低下する、などの品質問題が生じる。そのため、仮硬化後の導電性ペースト６ｃは絶縁体の状態であることが好ましい。
【００４４】
仮硬化後の導電性ペースト６ｃを絶縁体の状態とするには、以下の方法を用いることができる。
まず、あらかじめ、導電性ペースト６ｃをライン印刷した試料を用いて、熱処理試験を行う。そして、加熱温度や加熱時間に対して、どのくらいの条件で、（１）導電性ペースト６ｃがどのくらい硬くなるか、（２）ラインの抵抗値がどのくらいの値になるか、を確認して仮硬化条件を導出する。これにより、絶縁体の状態となる仮硬化条件を決定する。なお、全く仮硬化せずに次工程に進むことも可能である。しかしながら、ウェット状態の導電性ペースト６ｃが基板表面に露出した状態で、次工程で印刷テーブルや吸着紙に吸着させることは、導電性ペースト６ｃが基板からはぎ取られるなどの弊害を引き起こす。そのため、裏面から印刷形成した導電性ペースト６ｃは仮硬化させることが好ましい。
【００４５】
このようにして、まず、穴内充填部５ａと、絶縁基板４の裏面の穴外平板部５ｂとを有する接合体部５が形成される。なお、図３Ａでは、便宜上、導電性ペースト６ｃを仮硬化した後の状態として接合体部５を図示している。
【００４６】
続いて、マスク１１を介して、絶縁基板４の表面からスクリーン印刷法で導電性ペースト６ｃを印刷形成する。導電性ペースト６ｃは、絶縁基板４の裏面から印刷充填した導電性ペースト６ｃと同じものを使用することができる。スクリーン印刷の条件は、例えば、クリアランス０〜２ｍｍとし、２０〜５０μｍ厚、開口穴径φ０．２〜０．５ｍｍのメタルマスク１１、または、１５０〜４００メッシュ、乳剤厚１０〜２０μｍのスクリーンマスク１１と、硬度８０のウレタンゴムのスキージ４０とを用い、スキージ実効角度１５〜７０度、印圧０．１〜０．４ＭＰａ、スキージ速度１０〜１００ｍｍ／ｓｅｃとし、スキージ片道印刷とすることができる。
【００４７】
その後、導電性ペースト６ｃを１８０〜２００℃の一定温度で４５〜９０分加熱させ硬化させる。これにより、表面回路パターン２と裏面回路パターン３とを電気的に接続する層間接続部６が形成される。なお、図３Ｂでは、便宜上、導電性ペースト６ｃを硬化した後の状態として層間接続部６を図示している。
なお、絶縁基板４の表面、裏面の順に導電性ペースト６ｃを充填する場合は、前記した裏面からのスクリーン印刷法の条件と、表面からのスクリーン印刷法の条件とを入れかえればよい。
【００４８】
本実施形態では、導電性ペースト６ｃを充填する工程において、貫通穴１の内部に、絶縁基板４の表面および裏面の両面から、印刷により導電性ペースト６ｃを充填することで、絶縁基板４の表面および裏面における層間接続部６の穴外平板部５ｂ、６ｂの部位を平坦にすることができる。
【００４９】
（層間接続部の部位を研磨する工程）
層間接続部の部位を研磨する工程は、絶縁基板４の表面および裏面における層間接続部６の部位を平坦に研磨する工程である。すなわち、この工程は、層間接続部６の表面および裏面における穴外平板部５ｂ、６ｂの上面がより平坦になるように、穴外平板部５ｂ、６ｂの上面を研磨する工程である。
【００５０】
実装部品１０の電極形状および厚みと表面レジスト７の厚みとの関係などから、必要に応じて、表面レジスト７を印刷形成する前に層間接続部６の研磨処理を実施してもよい。その場合は、セラミックバフ３０での物理研磨が好ましい。層間接続部６の研磨処理を行うことで、層間接続部６の穴外平板部５ｂ、６ｂの部位をさらに平坦にすることができる。なお、層間接続部の部位を研磨する工程は必須の工程として行わなくてもよい。
【００５１】
［部品実装基板］
次に、本実施形態に係る部品実装基板について説明する。
図４は、実施形態に係る部品実装基板の構成を模式的に示す断面図である。
部品実装基板１０１は、多層基板１００と、多層基板１００の表面における一部の領域に設けられた表面レジスト７と、多層基板１００の裏面に設けられた裏面レジスト８と、多層基板１００の表面の層間接続部６上に、半田ペーストである接着層９を介して設けられた実装部品１０と、を備える。
【００５２】
表面レジスト７は、実装部品１０の周辺に形成されている。すなわち、表面レジスト７は、層間接続部６とその近傍を除く表面回路パターン２上に設けられている。裏面レジスト８は、裏面回路パターン３と、層間接続部６を覆うように形成されている。
【００５３】
表面レジスト７および裏面レジスト８としては、例えば、エポキシなどの共重合樹脂に溶剤や消泡剤などを混合した一般的なものや、酸化チタンなどのフィラーを添加した白色化したものを用いることができる。なお、表面レジスト７および裏面レジスト８は絶縁層となる。表面レジスト７および裏面レジスト８の厚みは、例えば、１０〜３０μｍである。表面レジスト７の厚みは穴外平板部６ｂの厚みと同等もしくは厚い方が好ましい。穴外平板部６ｂの厚みを表面レジスト７の厚みよりも薄くすることで接着層９の高さを抑えることができ、実装部品１０の高さを低くすることができるからである。穴外平板部６ｂの厚みは表面レジスト７の厚みに比べて、例えば０．５〜０．９倍程度の厚みが好ましく、０．６〜０．８倍程度の厚みがより好ましい。穴外平板部６ｂの厚みを０．５倍以上とすることで層間接続部６の厚みを抑えることができ、０．９倍以下とすることで電気伝導性を高いまま維持することができる。表面レジスト７と裏面レジスト８との厚みは同一でも良いが異なっていてもよい。
【００５４】
接着層９の材料としては、例えば、Ｓｎ−Ａｇ−Ｃｕ、Ａｕ、Ａｇ、Ｃｕ、Ｓｎ、Ｂｉなどやこれらの合金を用いることができる。実装部品１０としては、例えば、ＬＥＤ、チップ抵抗器、コンデンサなどが挙げられる。
【００５５】
［部品実装基板の製造方法］
次に、本実施形態に係る部品実装基板の製造方法について説明する。
図５Ａは、実施形態に係る部品実装基板の製造方法における、レジストを形成する前の多層基板を示す断面図である。図５Ｂは、実施形態に係る部品実装基板の製造方法における、レジストを形成する工程を示す断面図であり、多層基板の表面にレジストを形成する工程を示す断面図である。図５Ｃは、実施形態に係る部品実装基板の製造方法における、レジストを形成する工程を示す断面図であり、多層基板の裏面にレジストを形成する工程を示す断面図である。図６Ａは、実施形態に係る部品実装基板の製造方法における、部品を実装する工程を示す断面図であり、接着層を形成する工程を示す断面図である。図６Ｂは、実施形態に係る部品実装基板の製造方法における、部品を実装する工程を示す断面図であり、部品を実装した後の状態を示す断面図である。硬化前の表面レジストは７ｃ、硬化前の裏面レジストは８ｃとする。
【００５６】
本実施形態の部品実装基板の製造方法は、一例として、前記した多層基板にレジストを形成する工程と、部品を実装する工程と、を含み、この順に行う。なお、各部材の材質や配置などについては、前記した部品実装基板の説明で述べた通りであるので、ここでは適宜、説明を省略する。
【００５７】
（レジストを形成する工程）
レジストを形成する工程は、多層基板１００の表面および裏面に表面レジスト７および裏面レジスト８を形成する工程である。ここでは多層基板１００の表面、裏面の順に表面レジスト７、裏面レジスト８を形成するが、多層基板１００の裏面、表面の順に裏面レジスト８、表面レジスト７を形成してもよい。
【００５８】
この工程では、まず、多層基板１００の表面回路パターン２上に、所望の塗布パターンを形成したスクリーンマスク１２、表面レジスト７ｃを用いて、スクリーン印刷法で表面レジスト７を形成する。
【００５９】
スクリーン印刷の条件は、例えば、クリアランス０．５〜５．０ｍｍとし、１００〜４００メッシュ、乳剤厚１０〜２０μｍのスクリーンマスク１２と、硬度６０〜８０のウレタンゴムのスキージ４０とを用い、スキージ実効角度６０〜８０度、印圧０．２〜０．４ＭＰa、スキージ速度２０〜１００ｍｍ／ｓｅｃ、スキージ片道印刷とすることができる。その後、表面レジスト７を５０〜２５０℃で、５〜６０分加熱させ硬化させる。
【００６０】
続いて、裏面回路パターン３上に、スクリーンマスク１２、裏面レジスト８ｃを用いて、スクリーン印刷法で裏面レジスト８を形成する。裏面レジスト８は、絶縁基板４の表面から印刷形成したレジストと同じものを使用することができ、スクリーン印刷の条件は、表面レジスト７の印刷形成時と同じ条件とすることができる。その後、裏面レジスト８を５０〜２５０℃で、５〜６０分加熱させ硬化させる。これにより、表面回路パターン２と裏面回路パターン３の所望の範囲に絶縁層が形成される。
【００６１】
（部品を実装する工程）
部品を実装する工程は、表面レジスト７および裏面レジスト８を形成した多層基板１００に部品を実装する工程である。
【００６２】
この工程では、まず、部品の実装部分に開口部を設けたメタルマスク１３、スキージ４０を用いて半田ペースト９ｃを印刷し、接着層９を形成する。次に、接着層９上に実装部品１０を載せ、接着層９を硬化させて実装部品１０を多層基板１００と接続し固定させる。
【００６３】
この例では、半田ペースト９ｃを層間接続部６上に直接塗布したが、部品の接合強度の観点から、あらかじめ部品の実装部分にめっき処理や有機防錆処理をしておいてもよい。
【００６４】
以上説明した通り、本実施形態によれば、層間接続部６が貫通穴１に導電性ペースト６ｃを充填することで形成されている。ここで、層間接続部６に用いられる材料と基板絶縁樹脂との熱膨張率差に着目すると、バインダ樹脂を含んでいる導電性ペースト６ｃと絶縁基板４の絶縁樹脂材料との熱膨張率差は、一般的に用いられているめっきによるスルーホール接続におけるめっき金属と基板の絶縁樹脂材料との熱膨張率差に比べ小さい。そのため、熱衝撃時の応力が抑えられることにより、多層基板１００は、部品などを実装する工程での接続信頼性が向上する。
【００６５】
また、パンチング加工により表面回路パターン２の一部が絶縁基板４の貫通穴１の内壁に沿って延出している延出部２０が形成されている。これにより、貫通穴１の内部および周囲に充填された導電性ペースト６ｃで形成された穴内充填部５ａ、６ａと表面回路パターン２との接触面積が一般の接続部構造よりも広くなる。そのため、層間接続部６の抵抗値が小さくなり、かつ抵抗値のバラツキも小さくなる。また、層間接続部６の表面および裏面が平坦であるため、層間接続部６上への表面レジスト７および裏面レジスト８の形成や部品実装が容易となる。そのため、多層基板１００における、層間接続部６の絶縁性を向上させたり、部品実装密度を高めたりすることができる。また、特にＬＥＤ部品の実装において重要な、実装部品１０の搭載位置の精度、傾きの精度なども、層間接続部６の表面および裏面の平坦性により確保できる。また、絶縁層の薄いフレキシブル基板へも適用可能であり、電子機器、ディスプレイの小型化、薄型化、狭額縁化にも貢献できる。
【実施例】
【００６６】
以下、実施例について説明する。
図７Ａは、実施例で用いた、導電性ペーストを充填する前の層間接続部評価用基板を示す画像である。図７Ｂは、図７Ａの一部を拡大して示す画像である。図７Ｃは、実施例で用いた、導電性ペーストを充填した後の層間接続部評価用基板における層間接続部の接続状態を模式的に示す斜視図である。
【００６７】
層間接続部評価用基板を用いて層間接続部の評価を実施した。層間接続部評価用基板は、基板外形寸法は４０ｍｍ×１９０ｍｍで、左上端と左下端の測定用ランド間を、デイジーチェーン状に０．９ｍｍ間隔で１４０箇所直列接続された層間接続部が全４０列つながる構造である。そして、１基板中の層間接続部の総数は５６００箇所となる構造を有している。なお、層間接続部評価用基板は、貫通穴径φ０．２５ｍｍのものを３個、貫通穴径φ０．２ｍｍのものを３個、合計６個作製した。
【００６８】
層間接続部評価用基板は、前記した多層基板の製造方法により製造した。具体的には以下の通りである。
まず、厚みが４００μｍの絶縁基板（ガラスエポキシ）の表面および裏面に、厚みが３５μｍの銅箔を接合し、層間接続部における多層基板の総厚みを４７０μｍとした。次に、両面の銅箔にエッチングを施して表面回路パターンおよび裏面回路パターンを形成した。次に、絶縁基板の表面側からパンチングピンでパンチング加工して、貫通穴径φ０．２５ｍｍおよび貫通穴径φ０．２ｍｍの貫通穴を形成した。
【００６９】
次に、導電性ペーストを、マスクを介して、絶縁基板の表面からスクリーン印刷法で貫通穴に充填した。スクリーン印刷の条件は、クリアランス０〜１ｍｍとし、２０〜３０μｍ厚、開口穴径φ０．３、０．３５ｍｍのメタルマスクと、硬度８０のウレタンゴムのスキージとを用い、スキージ実効角度１５度、印圧０．３ＭＰa、スキージ速度１０ｍｍ／ｓｅｃ、スキージ往復印刷とした。その後、導電性ペーストを、１２０℃の一定温度で３０分加熱させ仮硬化させた。導電性ペーストとしては、フレーク状の銀およびフレーク状の銀コート銅粉のフィラーと、熱硬化性のバインダ樹脂とを混合したものを用いた。また、導電性ペーストとしては、体積抵抗率が７．５×１０‐５Ω・ｃｍ、バインダ樹脂含有量が６〜７質量％、溶剤含有量が０質量％、硬化時の質量減少率が１％未満のものを用いた。
【００７０】
続いて、マスクを介して、絶縁基板の裏面からスクリーン印刷法で、前記表面から印刷充填したものと同様の導電性ペーストを印刷形成した。スクリーン印刷の条件は、クリアランス０〜１ｍｍとし、２０〜３０μｍ厚、開口穴径φ０．３、０．３５ｍｍのメタルマスクと、硬度８０のウレタンゴムのスキージとを用い、スキージ実効角度１５度、印圧０．４ＭＰａ、スキージ速度１０ｍｍ／ｓｅｃ、スキージ片道印刷とした。その後、導電性ペーストを２００℃の一定温度で６０分加熱させ硬化させた。
これにより、表面回路パターンと裏面回路パターンとを電気的に接続する層間接続部を形成した。
【００７１】
このようにして得られた層間接続部評価用基板を解析した結果、導通不良箇所は検出されなかった。また、貫通穴径φ０．２５ｍｍの層間接続部は６．８〜７．６ｍΩ（ｎ＝３基板）、貫通穴径φ０．２ｍｍの層間接続部は１０．１〜１２．９ｍΩ（ｎ＝３基板）の接続抵抗値を有していた。これは、接続部寸法から計算して妥当な抵抗値で、バラツキも小さいものであり、この解析により使用上問題がないことが確認できた。
【００７２】
続いて、得られた層間接続部評価用基板を用いて、２６０℃半田ディップ（１０回繰り返し）耐熱試験、２６０℃リフロー処理（１０回繰り返し）耐熱試験を実施した。その結果、貫通穴径φ０．２ｍｍ、０．２５ｍｍの層間接続部評価用基板ともに、抵抗値変化率は１０％未満であり、使用上問題がないことが確認できた。
【００７３】
層間接続部における銅箔表面からの導電性ペーストの高さ（穴外平板部の厚さ）については、段差計やマイクロスコープなどを用いて測定した結果、１０〜３０μｍ程度であった。
【００７４】
以上、本実施形態に係る多層基板の製造方法、部品実装基板の製造方法、多層基板、および、部品実装基板について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変などしたものも本発明の趣旨に含まれる。
【００７５】
例えば、多層基板１００は、表面回路パターン２の一部が絶縁基板４の貫通穴１の内壁に沿って延出した延出部２０を有するものとした。しかし、裏面回路パターン３の一部が絶縁基板４の貫通穴１の内壁に沿って延出した延出部を有するものであってもよい。また、絶縁基板４の表面側および裏面側の両方に延出部を有するものであってもよい。
【００７６】
また、例えば、多層基板の製造方法では、層間接続部を形成する工程において、絶縁基板４の表面からの印刷（後に印刷する面の印刷）は、片道印刷としたが、往復印刷としてもよい。
また、多層基板の製造方法および部品実装基板の製造方法は、前記各工程に悪影響を与えない範囲において、前記各工程の間、あるいは前後に、他の工程を含めてもよい。例えば、製造途中に混入した異物を除去する異物除去工程などを含めてもよい。
【産業上の利用可能性】
【００７７】
本開示の実施形態に係る多層基板および部品実装基板は、電子機器、ディスプレイなどに利用することができる。
【符号の説明】
【００７８】
１    貫通穴
２    表面回路パターン
２ａ  表面銅箔
３    裏面回路パターン
３ａ  裏面銅箔
４    絶縁基板
５    接合体部
５ａ，６ａ  穴内充填部
５ｂ，６ｂ  穴外平板部
６    層間接続部
６ｃ  導電性ペースト
７、７ｃ    表面レジスト
８、８ｃ    裏面レジスト
９    接着層
９ｃ  半田ペースト
１０  実装部品
１１  マスク
１２  スクリーンマスク
１３  メタルマスク
１４  パンチングピン
２０  延出部
３０  セラミックバフ
４０  スキージ
１００  多層基板
１０１  部品実装基板
【図１Ａ】
2019057694.tif 000003
【図１Ｂ】
2019057694.tif 000004
【図２Ａ】
2019057694.tif 000005
【図２Ｂ】
2019057694.tif 000006
【図２Ｃ】
2019057694.tif 000007
【図３Ａ】
2019057694.tif 000008
【図３Ｂ】
2019057694.tif 000009
【図３Ｃ】
2019057694.tif 000010
【図４】
2019057694.tif 000011
【図５Ａ】
2019057694.tif 000012
【図５Ｂ】
2019057694.tif 000013
【図５Ｃ】
2019057694.tif 000014
【図６Ａ】
2019057694.tif 000015
【図６Ｂ】
2019057694.tif 000016
【図７Ａ】
2019057694.tif 000017
【図７Ｂ】
2019057694.tif 000018
【図７Ｃ】
2019057694.tif 000019